(57)【特許請求の範囲】
【請求項１】
正の誘電異方性を有する極性化合物の混合物を基材とする、ＯＣＢモードの電気光学液晶ディスプレイに使用するための液晶媒体であって、下記式Ｉで表わされる１種または２種以上のフッ素化ターフェニル化合物および下記式ＩＩで表わされる１種または２種以上のアルケニル化合物を含有することを特徴とする液晶媒体：
【化１】
0004376986.tif 000017
各式中、Ｒ１は炭素原子１〜８個を有するアルキル基またはアルコキシ基であり、Ｒ２は炭素原子２〜７個を有するアルケニル基であり、Ｒ３はＲ１またはＲ２の意味の一つを有し、ＸはＦ、Ｃｌ、ＣＦ３、ＯＣＦ３またはＯＣＨＦ２であり、そしてＬ１およびＬ２はそれぞれ相互に独立して、ＨまたはＦである。
【請求項２】
Ｌ１およびＬ２がＨであり、そしてＸがＦまたはＣｌであることを特徴とする、請求項１に記載の液晶媒体。
【請求項３】
Ｒ２がビニルまたは１Ｅ−プロペニルであり、そしてＲ３が炭素原子１〜８個を有するアルキル基であることを特徴とする、請求項１または２に記載の液晶媒体。
【請求項４】
液晶混合物が下記式ＩＩＩで表わされる１種または２種以上の化合物をさらに含有することを特徴とする、請求項１〜３のいずれかに記載の液晶媒体：
【化２】
0004376986.tif 000018
式中、Ｒ＊は１５個までの炭素原子を有するアルキル基またはアルケニル基であり、これらの基は未置換であるか、またはハロゲンにより置換されており、これらの基中に存在する１個または２個以上のＣＨ２基はまた、それぞれ相互に独立して、酸素原子が相互に直接に結合しない様相で、−Ｏ−、−ＣＯ−Ｏ−または−Ｏ−ＣＯ−により置き換えられていてもよく、ｒは０または１であり、Ｘ＊はＦ、Ｃｌ、ＣＦ３、ＯＣＦ３またはＯＣＨＦ２であり、Ｌ＊、Ｙ＊およびＺ＊はそれぞれ、ＨまたはＦであり、そしてＱ１およびＱ２の一方は１，４−フェニレンまたは３−フルオロ−１，４−フェニレンであり、そして残りの他方は単結合である。
【請求項５】
液晶混合物が下記式ＩＶ〜ＶＩＩから選択される１種または２種以上の化合物を含有することを特徴とする、請求項１〜４のいずれかに記載の液晶媒体：
【化３】
0004376986.tif 000019
各式中、Ｒは１２個までの炭素原子をそれぞれ有するアルキル基またはアルケニル基であり、これらの基は未置換であるか、またはハロゲンにより置換されており、これらの基中に存在する１個または２個以上のＣＨ２基はまた、それぞれ相互に独立して、酸素原子が相互に直接に結合しない様相で、−Ｏ−、−ＣＯ−Ｏ−または−Ｏ−ＣＯ−により置き換えられていてもよく、Ｘ１はＦ、Ｃｌ、ＣＦ３、ＯＣＦ３またはＯＣＨＦ２であるか、あるいはそれぞれ７個までの炭素原子を有するフルオロアルキル基またはフルオロアルコキシ基であり、Ｙ１、Ｙ２およびＹ３はそれぞれ、ＨまたはＦであり、Ｑは−Ｃ２Ｈ４−、−Ｃ４Ｈ８−または−ＣＯ−Ｏ−であり、
【化４】
0004376986.tif 000020
ニレンであり、そしてｒは０または１である。
【請求項６】
一般式Ｉ〜ＶＩＩからなる群から選択される化合物からなることを特徴とする、請求項１〜５のいずれかに記載の液晶媒体。
【請求項７】
請求項１〜６のいずれかに記載の液晶媒体の液晶ディスプレイにおける使用。
【請求項８】
請求項１〜６のいずれかに記載の液晶媒体を含有する電気光学液晶ディスプレイ。
【発明の詳細な説明】
【０００１】
【発明の属する技術分野】
本発明は、液晶媒体、液晶ディスプレイにおけるその使用、およびこのような媒体を含有する電気光学液晶ディスプレイ、特にベンド構造を有する液晶層を備えた電気光学液晶ディスプレイに関する。
【０００２】
【従来の技術】
光学補償ベンドモード（ＯＣＢ）(optical compensated bend mode)のディスプレイは、ベンド構造を有する液晶層を備えている。このベンドセルはまた、π−セルとしても知られており、電気制御可能な二分の一波長板用に、Ｐ．Ｂｏｓ等により最初に提供された[SID 83 Digest,30(1983)]。他方で、ディスプレイ用のＯＣＢモードは、Y.Yamaguchi、T.MiyashitaおよびT.Uchidaにより開示され[SID 93 Digest,277(1993)]、引き続いてT.Miyashita等による論文に開示され［中でも、Proc.Eurodisplay,149(1993)、J.Appl,Phys.,34,L177(1995)、SID 95 Digest,797(1995)]およびまたC.L.Kuo等による論文に開示された[SID 94 Digest,927(1994)]。
【０００３】
ＥＣＢモード（電気制御された複屈折）としても知られており、一般にホメオトロピックエッジ配向を有する液晶セルおよび負の誘電異方性△εを有する液晶媒体を含有する複屈折の効果を用いる別の表示モードに比較して、ＯＣＢセルは、ホモジニアスエッジ配向を有する液晶セルおよび正の△εを有する液晶媒体を含有する。さらにまた、上記刊行物に報告されているＯＣＢディスプレイは通常、暗黒状態におけるベンドセルによる光漏洩を排除するために、１枚または２枚以上の複屈折位相差補償膜を備えている。
ＯＣＢディスプレイは、ねじれネマティック（ＴＮ）セルに基づく慣用のディスプレイに比較して、例えば広い視角および短い切り換え時間などの数種の利点を有する。
【０００４】
上記刊行物および追加の実験により、液晶相は光学異方性Δｎについて大きい数値を、かつまた誘電異方性Δεについて比較的大きい正の数値を有していなければならないことが証明されており、またＯＣＢ効果に基づく高度情報ディスプレイ素子で有用であるためには、好ましくは弾性係数間の比Ｋ３３／Ｋ１１についてむしろ小さい数値および低い粘度を有するべきであることが証明されている。
電気光学表示素子においてＯＣＢ効果を工業的に利用するためには、多くの要件を満たしていなければならない液晶相が要求される。この場合、水分、空気および物理的作用、例えば熱、赤外線、可視光線および紫外線領域の照射ならびに直流及び交流電場に対する化学的安定性は特に重要である。さらにまた、工業的に使用することができる液晶媒体には、適当な温度範囲における液晶中間相、比較的大きい複屈折値、正の誘電異方性および低粘度が要求される。
【０００５】
従来開示されている液晶中間相を有する一連の化合物の中で、これらの要件の全部に適合する単一の化合物は存在していない。従って、一般に、液晶媒体として使用することができる材料を得るために、２〜２５種、好ましくは３〜１８種の化合物の混合物が調製されている。しかしながら、大きい複屈折値および低粘度を同時に有する液晶材料は従来入手可能でなかったことから、理想的媒体はこの方法では容易に製造することはできない。
ＯＣＢモードに基づくディスプレイは、マトリックスディスプレイとして動作させることができる。マトリックス液晶ディスプレイ（ＭＬＣディスプレイ）は公知である。各画素をそれぞれ切り換えるために使用できる非線型素子の例には、アクティブ素子（すなわち、トランジスター）がある。この素子は、「アクティブマトリックス」と称され、２つのタイプに分類することができる：
１．基板としてのシリコンウエファー上のＭＯＳ（金属酸化物半導体）トランジスター、
２．基板としてのガラス板上の薄膜トランジスター（ＴＦＴ）。
【０００６】
タイプ１の場合、使用される電気光学効果は通常、動的散乱効果またはゲスト−ホスト効果である。基板材料としての単結晶シリコンを使用すると、ディスプレイの大きさを制限することになる。これは種々の部分的表示のモジュラー集合でも、接合部分に問題が生じてしまうからである。
好適であって、より有望なタイプ２の場合、使用される電気光学効果は通常、ＴＮ効果である。これは２種の技術に分けられる：すなわちＣｄＳｅのような化合物半導体を含むＴＦＴ、または多結晶形または無定形シリコンをベースとするＴＦＴである。後者の技術に関しては、格別の研究が世界中で行われている。
【０００７】
ＴＦＴマトリックスは、当該ディスプレイの１枚のガラス板の内側面に施され、もう１枚のガラス板の内側面は透明な対向電極を担持している。画素電極の大きさに比較すると、ＴＦＴは非常に小さく、かつまた像に対する有害な効果はほとんどない。この技術はまた、各フィルター素子が切り換え可能な画素と反対に位置するようにモザイク状に赤色、緑色および青色フィルターを配列した、全色コンパティブル画像ディスプレイにまで発展させることができる。
従来開示されたＦＴディスプレイは通常、透過光内に交差偏光板を有するＴＮセルとして動作し、裏側から照射される。しかしながら、ＯＣＢモードのディスプレイの場合、反射型ディスプレイがまた、T.Uchida、T.IshinabeおよびM.SuzukiによりSID 96 Digest,618(1996)で提案されている。
【０００８】
ＭＬＣディスプレイの用語には、集積非線型素子を備えたマトリックスディスプレイがいずれも包含される。すなわちアクティブマトリックスに加えて、バリスターまたはダイオード（ＭＩＭ＝金属−絶縁体−金属）などのパッシブ素子を備えたディスプレイも包含される。
この種のＭＬＣディスプレイは、ＴＶ用途（例えば、ポケット型テレビ受像機）、または自動車または航空機構築上の高度情報ディスプレイ用に特に適している。コントラストの角度依存性および応答時間に関連する問題に加えて、ＭＬＣディスプレイでは、液晶混合物の不適当な抵抗値による問題が生じる[TOGASHI,S.,SEKIGUCHI,K.,TANABE,H.,YAMAMOTO,E.,SORIMACHI,K.,TAJIMA,E.,WATANABE,H.,SHIMIZU,H.によるProc.Eurodisplay 84,1984年9月：A210〜288;Matrix LCD Controlled by Double Stage Diode Rings,141頁以降、Paris;STROMER,M.によるProc.Eurodisplay 84,1984年9月:Design of Thin Film Transistors for Matrix Addressing of Television Liquid Crystal Displays,145頁以降、Paris]。
【０００９】
この抵抗値が減少するほど、ＭＬＣディスプレイのコントラストは悪化する。液晶混合物の抵抗値は一般に、ＭＬＣディスプレイの内部表面との相互作用によって、ＭＬＣディスプレイの寿命全体を減少させることから、長期間にわたり許容される抵抗値を有していなければならないディスプレイにとって、大きい（初期）抵抗値は非常に重要である。
従来開示されているＭＬＣ−ＴＮディスプレイの欠点は、それらの比較的低いコントラスト、比較的大きい視角依存性およびこれらのディスプレイにおける階調生成が困難なことにより生じる。
従って、広い動作温度範囲、短い応答時間および低いしきい値電圧を有すると同時に、種々の階調を生成するために、非常に大きい抵抗値を有するＭＬＣディスプレイ、特にＯＣＢモードディスプレイに対する格別の要求が継続して存在している。さらにまた、低粘度、大きい複屈折値および比較的大きい正の誘電異方性を同時に示すＯＣＢモードディスプレイ用の液晶媒体が格別に求められている。
【００１０】
【発明が解決しようとする課題】
本発明の課題は、前記の欠点を有していないか、あるいは有していても少ない程度のみであると同時に、非常に大きい抵抗値を有するＭＬＣディスプレイ、特にＯＣＢ効果に基づくディスプレイを提供することにある。
【００１１】
【課題を解決するための手段】
ここに、下記式Ｉで表わされる少なくとも１種の化合物および下記式ＩＩで表わされる少なくとも１種の化合物を含有するネマティック液晶混合物をこれらの表示素子に使用すると、この課題を達成することができることが見出された。
本発明による液晶混合物は、これらが、
★  拡大されたネマティック相範囲、
★  比較的大きい複屈折値、
★  正の誘電異方性、
★  低粘度、および
★  小さいＫ３３／Ｋ１１値。
を示すことを特徴とするものである。
【００１２】
従って、本発明による液晶混合物をＯＣＢディスプレイに使用することによって、従来の混合物を含むディスプレイに比較して、応答時間および駆動電圧にかかわる数値を減少させることができると同時に、充分な階調性能、広い視角および高いコントラストを示すＯＣＢディスプレイを得ることができる。
従って、本発明は、特にベンド構造を有する液晶層を備えた電気光学ディスプレイ用の、特にＯＣＢモードの電気光学ディスプレイ用の、正の誘電異方性を有する極性化合物の混合物を基材とする液晶媒体であって、下記式Ｉで表わされる１種または２種以上のフッ素化ターフェニル化合物および下記式ＩＩで表わされる１種または２種以上のアルケニル化合物を含有することを特徴とする液晶媒体に関する：
【００１３】
【化５】
0004376986.tif 000002
各式中、
Ｒ１は炭素原子１〜８個を有するアルキル基またはアルコキシ基であり、
Ｒ２は炭素原子２〜７個を有するアルケニル基であり、
Ｒ３はＲ１またはＲ２の意味の一つを有し、
ＸはＦ、Ｃｌ、ＣＦ３、ＯＣＦ３またはＯＣＨＦ２であり、そして
Ｌ１およびＬ２はそれぞれ相互に独立して、ＨまたはＦである。
【００１４】
この液晶混合物は好ましくは、下記式ＩＩＩで表わされる１種または２種以上の化合物を含有する：
【化６】
0004376986.tif 000003
【００１５】
各式中、
Ｒ＊は１５個までの炭素原子を有するアルキル基またはアルケニル基であり、これらの基は未置換であるか、またはハロゲンにより置換されており、これらの基中に存在する１個または２個以上のＣＨ２基はまた、それぞれ相互に独立して、酸素原子が相互に直接に結合しない様相で、−Ｏ−、−ＣＯ−Ｏ−または−Ｏ−ＣＯ−により置き換えられていてもよく、
ｒは０または１であり、
Ｘ＊はＦ、Ｃｌ、ＣＦ３、ＯＣＦ３またはＯＣＨＦ２であり、
Ｌ＊、Ｙ＊およびＺ＊はそれぞれ、ＨまたはＦであり、そして
Ｑ１およびＱ２の一方は１，４−フェニレンまたは３−フルオロ−１，４−フェニレンであり、そして残りの他方は単結合である。
【００１６】
下記式ＩＩＩａで表わされる化合物は特に好適である：
【化７】
0004376986.tif 000004
式中、Ｒ＊、Ｌ＊およびＹ＊は上記意味を有し、特に好ましくはＹ＊はＨである。
液晶混合物は好ましくは、下記式ＩＶ〜ＶＩＩから選択される１種または２種以上の化合物を含有する：
【００１７】
【化８】
0004376986.tif 000005
【００１８】
各式中、
Ｒは１２個までの炭素原子を有するアルキル基またはアルケニル基であり、これらの基は未置換であるか、またはハロゲンにより置換されており、これらの基中に存在する１個または２個以上のＣＨ２基はまた、それぞれ相互に独立して、酸素原子が相互に直接に結合しない様相で、−Ｏ−、−ＣＯ−Ｏ−または−Ｏ−ＣＯ−により置き換えられていてもよく、
Ｘ１はＦ、Ｃｌ、ＣＦ３、ＯＣＦ３またはＯＣＨＦ２であるか、あるいはそれぞれ７個までの炭素原子を有するフルオロアルキル基またはフルオロアルコキシ基であり、
Ｙ１、Ｙ２およびＹ３はそれぞれ、ＨまたはＦであり、
Ｑは−Ｃ２Ｈ４−、−Ｃ４Ｈ８−または−ＣＯ−Ｏ−であり、
【００１９】
【化９】
0004376986.tif 000006
ニレンであり、そして
ｒは０または１である。
本発明はさらにまた、上記液晶媒体を誘電体として含有することを特徴とするＯＣＢ効果に基づくアクティブマトリックスアドレスを備えた電気光学ディスプレイに関する。
この液晶混合物はまた、下記式ＶＩＩＩ〜ＸＩＩＩで表わされる１種または２種以上の化合物を含有することができる：
【００２０】
【化１０】
0004376986.tif 000007
【００２１】
各式中、
Ｒ、ｒ、Ｘ１、Ｙ１、Ｙ２、Ｙ３は、それぞれ相互に独立して、請求項４に定義されているとおりであり、そしてＲ´はＲについて示されている意味と同一の意味を有する。
この混合物は本質的に、一般式Ｉ〜ＶＩＩからなる群から選択される化合物からなる。本発明の好適態様は、下記の成分を含有する混合物に関する：
★  少なくとも７重量％の式Ｉで表わされる１種または２種以上の化合物。
★  少なくとも５重量％の式ＩＩで表わされる１種または２種以上の化合物。
★  １０〜５０重量％、好ましくは１５〜３５重量％の１種または２種以上の式ＩＩＩで表わされる化合物。
【００２２】
★  式Ｉにおいて、Ｌ１およびＬ２がＨであり、そしてＸがＦまたはＣｌである少なくとも１種の化合物。
★  式ＩＩにおいて、アルケニルがビニル、１Ｅ−プロペニル、１Ｅ−ブテニル、３Ｅ−ブテニルまたは３Ｅ−ペンテニル、特にビニルまたは１Ｅ−プロペニルである少なくとも１種の化合物。
★  式ＩＩにおいて、Ｒ２が炭素原子２〜７個を有するアルケニルであり、そしてＲ３が炭素原子１〜８個を有するアルキルである少なくとも１種の化合物。
★  式Ｉで表わされる化合物に加えて、下記式で表わされる１種または２種以上のフッ素化ターフェニル化合物：
【００２３】
【化１１】
0004376986.tif 000008
【００２４】
各式中、Ｒ１およびＸは式Ｉについて示されている意味を有し、そしてＸは好ましくは、ＦまたはＣｌである。
★  ７〜３０重量％、好ましくは１０〜２５重量％のフッ素化ターフェニル化合物。
★  式ＩＩで表わされる化合物に加えて、下記式で表わされる１種または２種以上のアルケニル化合物：
【００２５】
【化１２】
0004376986.tif 000009
【００２６】
各式中、ａｌｋｅｎｙｌは炭素原子２〜７個を有する直鎖状アルケニル基であり、そしてａｌｋｙｌは炭素原子１〜６個を有する直鎖状アルキル基である。
★  ５〜３５重量％、好ましくは８〜２０重量％のアルケニル化合物。
★  下記付属式で表わされる１種または２種以上の化合物：
【００２７】
【化１３】
0004376986.tif 000010
【００２８】
各式中、ａｌｋｙｌは炭素原子１〜６個を有する直鎖状アルキル基であり、Ｘ０はＦ、ＣＦ３、ＯＣＦ３またはＯＣＨＦ２、好ましくはＯＣＦ３あり、そしてＹ２およびＹ３はそれぞれ独立して、ＨまたはＦである。
上記に示されている化合物は、例えばＤＯＳ３０４２３９１、ＤＯＳ３９０２３２８、ＤＯＳ３９１３５５４、ＤＯＳ３９０９８０２、ＷＯ８９／０２８８４、ＷＯ９０／１５１１３、ＷＯ９０／０９４２０、国際特許出願Ｎｏ．ＰＣＴ／ＥＰ９０／０１２９２、Ｎｏ．ＰＣＴ／ＥＰ９１／００４１１、Ｎｏ．ＰＣＴ／ＥＰ９０／０１４７１、Ｎｏ．ＰＣＴ／ＥＰ９０／０２１０９およびヨーロッパ特許出願Ｎｏ．９１１００６７５．７から公知であるか、あるいは公知化合物と同様に製造することができる。
【００２９】
式Ｉで表わされる化合物は、ＥＰ０４３９０８９Ａ１、ＷＯ９０／０９４２０、ＷＯ９０／１５１１３およびＷＯ９１／１３８５０、ＷＯ９１／００４１１に記載の方法と同様の方法で製造することができ、これらの記載を引用して、ここに組入れる。式ＩＩで表わされる相当する化合物は、例えばＥＰ０３６４５３８に記載されている。
特に、式ＩＩおよび式ＩＩ−１〜ＩＩ−３で表わされる化合物を使用することによって、低粘度を有する本発明による液晶混合物を得ることができる。式Ｉおよび式Ｉ−１〜Ｉ−３で表わされる化合物を使用すると、本発明による混合物に大きい複屈折値がもたらされる。
【００３０】
本液晶混合物は好ましくは、少なくとも７５Ｋのネマティック相範囲、６０℃以上、特に７０℃以上の透明点および２０℃において、２０〜６０ｍｍ２／秒、好ましくは４０ｍｍ２／秒以下、非常に好ましくは３０ｍｍ２／秒以下の最大粘度を有する。
液晶混合物の複屈折値△ｎは好ましくは、少なくとも０．１３、非常に好ましくは、少なくとも０．１５、特に０．１６またはそれ以上である。誘電異方性△εは好ましくは、＋６以上、非常に好ましくは、少なくとも＋８である。
本発明による混合物は通常、指示中心構造を有する中程度に極性の成分および別種の非シアノ成分を基材とするものである。しかしながら、このような混合物はまた、例えばＴＮ用またはＳＴＮ使用のように格別に大きいＨＲ値が必要ではない場合、公知シアノ液晶成分、好ましくは下記式で表わされる化合物をさらに含有することができることは勿論のことである：
【００３１】
【化１４】
0004376986.tif 000011
式中、
【化１５】
0004376986.tif 000012
【００３２】
生成する混合物は、非常に低温（野外用）を包含する非常に広いネマティク相範囲の獲得に重要である。
この混合物は好ましくは、中程度の極性を有するハロゲン化成分を基材としており、および（または）実質的にシアノ成分を含有していない。
式Ｉ〜ＸＩＩＩで表わされる成分において、Ｒ１、Ｒ＊、Ｒ´およびＲは好ましくは、炭素原子１〜７個を有する直鎖状アルキル基であるか、または直鎖状メトキシアルキル基（メトキシメチル、メトキシエチル、メトキシプロピル、メトキシブチル、メトキシペンチル、メトキシヘキシル、メトキシヘプチル）である。式ＩＩおよび式４〜６中の「アルケニル」の用語は、炭素原子２〜７個を有する直鎖状および分枝鎖状アルケニル基を包含する。直鎖状アルケニル基は好適である。追加の好適アルケニル基には、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、特にＣ２〜Ｃ７−１Ｅ−アルケニル、Ｃ４〜Ｃ７−３Ｅ−アルケニルおよびＣ５〜Ｃ７−４−アルケニルがある。
【００３３】
これらの中で、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニルおよび６−ヘプテニルは特に好適なアルケニル基である。５個までの炭素原子を有するアルケニル基は特に好適である。
本発明による混合物の製造は慣用の方法で行う。一般に、少ない方の量で使用される成分の所望量を主成分を構成する成分中に、好ましくは高められた温度で溶解する。主成分の透明点以上の温度を選択すると、溶解プロセスの完了を特に容易に見ることができる。
【００３４】
しかしながら、適当な有機溶剤、例えばアセトン、クロロホルムまたはメタノール中の成分の溶液を混合することもでき、次いで溶剤を除去すれば、夾雑物または望ましくない添加物が導入されない。
本発明による液晶媒体は、適当な添加剤“用いることによって、こらを従来開示されている全部のＡＭＤで使用できるように変性させることができる。
【００３５】
以下の例は本発明を説明するものであって、本発明を制限するものではない。これらの例において、液晶物質の融点および透明点は摂氏度で示されている。パーセンテージは重量による。
本明細書および下記の例において、全ての液晶化合物の化学構造は略号で示され、化学式への変換は下記に示されているとおりに行う。基ＣｎＨ２ｎ＋１および基ＣｍＨ２ｍ＋１は全部が、それぞれｎ個またはｍ個の炭素原子を有する直鎖状アルキル基である。表Ｂ中のコードは自明である。表Ａにおいて、基本構造に関する略号のみが示されている。それぞれの場合に、この基本構造に関する略号の後に、ダッシュ印により分離して、置換基Ｒ１、Ｒ２、Ｌ１、Ｌ２およびＬ３に関するコードが示される。
【００３６】
【表１】
0004376986.tif 000013
【００３７】
表Ａ：
【化１６】
0004376986.tif 000014
【００３８】
表Ｂ：
【化１７】
0004376986.tif 000015
【００３９】
【実施例】
例１
下記成分からなる混合物を製造する：
【表２】
0004376986.tif 000016
【００４０】
透明点［℃］：              ＋７３℃
△ｎ［５８９ｎｍ，２０℃］：＋０．１５６６
△ε：                      ＋９．１